"a式I[式中、各Rは互いに独立してアリル、非置換もしくは置換フェニル、非置換もしくは置換C1-C8アルキル又は非置換もしくは置換C3-C8シクロアルキルである]のベンズオキサジン化合物;b式II[式中、Xは脂肪族又は芳香族基である]のモノベンズオキサジンモノマー;ならびにcナフタレンエポキシを含んでなるハロゲン非含有熱硬化性組成物。Rがフェニルである請求項1に従うハロゲン非含有熱硬化性組成物。Xがフェニルである請求項2に従うハロゲン非含有熱硬化性組成物。ナフタレンエポキシが式により示される化合物である請求項1に従うハロゲン非含有熱硬化性組成物。さらに溶媒、触媒、難燃剤及び充填剤の少なくとも1つを含んでなる請求項1に従うハロゲン非含有熱硬化性組成物。溶媒がメチルエチルケトン、アセトン、N-メチル-2-ピロリドン、N,N-ジメチルホルムアミド、ペンタノール、ブタノール、ジオキソラン、イソプロパノール、メトキシプロパノール、メトキシプロパノールアセテート、ジメチルホルムアミド、グリコール、グリコールアセテート、トルエン、キシレンならびにそれらの混合物より成る群から選ばれる請求項5に従うハロゲン非含有熱硬化性組成物。100重量部のハロゲン非含有熱硬化性組成物当たりに:a5~50重量部の式I[式中、各Rは互いに独立してアリル、非置換もしくは置換フェニル、非置換もしくは置換C1-C8アルキル又は非置換もしくは置換C3-C8シクロアルキルである]のベンズオキサジン化合物;b5~50重量部の式II[式中、Xは脂肪族又は芳香族基である]のモノベンズオキサジンモノマー;ならびにc1~50重量部のナフタレンエポキシを含んでなるハロゲン非含有熱硬化性組成物であって、ここでハロゲン非含有熱硬化性組成物は、硬化させると160°Cより高いガラス転移温度を有するハロゲン非含有熱硬化性組成物。ガラス転移温度が180°Cより高い請求項7に従うハロゲン非含有熱硬化性組成物。a式I[式中、各Rは互いに独立してアリル、非置換もしくは置換フェニル、非置換もしくは置換C1-C8アルキル又は非置換もしくは置換C3-C8シクロアルキルである]のベンズオキサジンモノマー;b式II[式中、Xは脂肪族又は芳香族基である]のモノベンズオキサジンモノマー;ならびにcナフタレンエポキシを混合してハロゲン非含有熱硬化性組成物を調製することを含んでなる、ハロゲン非含有熱硬化性組成物の調製方法。請求項9の方法に従って調製されるハロゲン非含有熱硬化性組成物。i強化繊維の層又は束を準備し;そしてiiハロゲン非含有熱硬化性組成物を準備し;iii強化繊維をハロゲン非含有熱硬化性組成物と接触させて強化繊維にコーティングする及び/又は含浸させ;そしてivコーティング及び/又は含浸させた強化繊維を少なくとも約80°Cの温度で硬化させる段階を含む、難燃化複合製品の製造方法。請求項11の方法に従って製造される難燃化製品。a強化繊維を含んでなる繊維プレフォームを金型中に導入し;b請求項1のハロゲン非含有熱硬化性組成物を金型中に射出し、c熱硬化性組成物を繊維プレフォームに含浸させ;そしてd樹脂含浸プレフォームを少なくとも約80°C、好ましくは少なくとも約90°Cから約150°Cの温度で、少なくとも部分的に硬化した固体製品を生ずる時間に及んで加熱し;そしてe場合により部分的に硬化した固体製品を後硬化操作に供して難燃化複合製品を製造する段階を含んでなる難燃化複合製品の製造方法。請求項13の方法に従って製造される難燃化複合製品。a強化繊維を含んでなる繊維プレフォームを金型中に導入し;b請求項1のハロゲン非含有熱硬化性組成物を金型中に射出し;c金型内の圧力を下げ;d金型を大体減圧に保ち;e熱硬化性組成物を繊維プレフォームに含浸させ;そしてf樹脂含浸プレフォームを少なくとも約80°C、好ましくは少なくとも約90°Cから約150°Cの温度で、少なくとも部分的に硬化した固体製品を生ずる時間に及んで加熱し;そしてe場合により部分的に硬化した固体製品を後硬化操作に供して難燃化複合製品を製造する段階を含んでなる難燃化複合製品の製造方法。請求項15の方法に従って製造される難燃化複合製品。発明の詳細な説明一般に本開示は:aベンズオキサジン化合物;bモノベンズオキサジンモノマー;及びcナフタレンエポキシを含むハロゲン非含有熱硬化性組成物を提供する。驚くべきことに、ハロゲン非含有熱硬化性組成物は、通常のベンズオキサジンに基づく組成物の硬化の間に用いられる温度より低い温度で向上した反応性を示すことが見出された。さらに、驚くべきことに、本開示のハロゲン非含有熱硬化性組成物は著しく高い潜伏性latency及び保存安定性を示すことが見出された。従って組成物を1つの容器内に保存し、且つ使用者に輸送することができ、使用し易さならびに経済的利点を与える。さらに、ハロゲン非含有熱硬化性組成物は、硬化すると、例えば高いガラス転移温度Tg、分解温度Td、高い引張強さ、低い熱膨張率ならびに優れた柔軟性及びFST性を含む機械的性質と化学的性質の優れたバランスを示す硬化生成物を与える。従って、比較的低温で硬化させる場合に、組成物が高いガラス転移温度及び剥離強さならびに強化された粘着性及び被覆性drapeを示すことを必要とする多様な用途でそれを用いることができる。ハロゲン非含有熱硬化性組成物は、種々の輸送用途、例えば宇宙、自動車、鉄道及び海洋用途において特に適している。ベンズオキサジン化合物本開示のハロゲン非含有熱硬化性組成物は、100重量部のハロゲン非含有熱硬化性組成物当たりに約5~50重量部、好ましくは約10~40重量部、そしてより好ましくは約15~30重量部の式I[式中、各Rは互いに独立してアリル、非置換もしくは置換フェニル、非置換もしくは置換C1-C8アルキル又は非置換もしくは置換C3-C8シクロアルキルである]のベンズオキサジン化合物を含む。R基上の適した置換基にはアミノ、C1-C4アルキル及びアリルが含まれる。R基上に1~4個の置換基が存在することができる。好ましくは、R基は同じであり、より好ましくはフェニルである。ベンズオキサジン化合物は、HuntsmanAdvancedMaterialsAmericasLLCを含むがこれに限られないいくつかの供給源から商業的に入手可能である。あるいはまた、フェノールフタレインをアルデヒド、例えばホルムアルデヒド及び第1級アミンと、水が除去された条件下で反応させることにより、ベンズオキサジン化合物を得ることができる。フェノールフタレイン対アルデヒドのモル比は、約1:3~1:10、好ましくは約1:4~1:7、そしてより好ましくは約1:4.5~1:5であることができる。フェノールフタレイン対第1級アミン反応物のモル比は、約1:1~1:3、好ましくは約1:1.4~1:2.5、そしてより好ましくは約1:2.1~1:2.2であることができる。第1級アミンの例には:芳香族モノ-もしくはジアミン、脂肪族アミン、環状脂肪族アミン及び複素環式モノアミン;例えばアニリン、o-、m-及びp-フェニレンジアミン、ベンジジン、4,4’-ジアミノジフェニルメタン、シクロヘキシルアミン、ブチルアミン、メチルアミン、ヘキシルアミン、アリルアミン、フルフリルアミン、エチレンジアミン及びプロピレンジアミンが含まれる。アミンは、それらのそれぞれの炭素部分においてC1-C8アルキル又はアリルにより置換されていることができる。好ましい第1級アミンは一般式RaNH2に従い、式中Raはアリル、非置換もしくは置換フェニル、非置換もしくは置換C1-C8アルキル又は非置換もしくは置換C3-C8シクロアルキルである。Ra基上の適した置換基にはアミノ、C1-C4アルキル及びアリルが含まれる。典型的には、Ra基上に1~4個の置換基が存在することができる。好ましくは、Raはフェニルである。モノベンズオキサジンモノマー本開示のハロゲン非含有熱硬化性組成物は、100重量部のハロゲン非含有熱硬化性組成物当たりに約5~50重量部、好ましくは約15~45重量部、そしてより好ましくは約20~40重量部のモノベンズオキサジンモノマーも含む。本明細書で用いられる場合、モノベンズオキサジンモノマーという用語は、分子当たりに1個のベンズオサジン基を有するモノマーを指す。モノベンズオキサジンモノマーを一般式II[式中、Xは脂肪族又は芳香族基である]により示すことができる。1つの態様に従うと、Xはアリル、非置換もしくは置換フェニル、非置換もしくは置換C1-C8アルキル基又は非置換もしくは置換C3-C8シクロアルキル基である。X基上の適した置換基にはアミノ、C1-C4アルキル及びアリルが含まれる。典型的に、置換X基中に1~4個の置換基が存在することができる。好ましくは、Xはフェニルである。水の除去下における一価フェノール化合物、アルデヒド及び第1級アミンの反応により、モノベンズオキサジンモノマーを得ることができる。一価フェノール化合物対アルデヒドのモル比は、約1:2~約1:2.4、好ましくは約1:2.2~約1:2.35であることができ、フェノール化合物対第1級アミン反応物のモル比は約1:1であることができる。一価フェノール化合物は6~12個の炭素原子、より好ましくは6個の炭素原子を有することができ、置換されているかもしくは置換されていないことができる。好ましくは、置換基は、もし存在するならメタ位にある。一価フェノール化合物の例にはフェノール、m-及びp-クレゾール、m-及びp-エチルフェノール、m-及びp-イソプロピルフェノール、m-及びp-メトキシフェノール、m-及びp-エトキシフェノール、m-及びp-イソプロピルオキシフェノール、m-及びp-クロロフェノール、1-及び2-ナフトールならびにそれらの混合物が含まれる。アルデヒドは1~6個の炭素原子を有することができる。好ましくは、アルデヒドはホルムアルデヒドであり、水中の溶液として、あるいはホルムアルデヒドに分解するパラホルムアルデヒドとして入手可能である。第1級アミンの例には上記で挙げたもの、例えば:芳香族モノ-もしくはジアミン、脂肪族アミン、環状脂肪族アミン及び複素環式モノアミン;例えばアニリン、o-、m-及びp-フェニレンジアミン、ベンジジン、4,4’-ジアミノジフェニルメタン、シクロヘキシルアミン、ブチルアミン、メチルアミン、ヘキシルアミン、アリルアミン、フルフリルアミン、エチレンジアミン及びプロピレンジアミンが含まれる。アミンは、それらのそれぞれの炭素部分においてC1-C8アルキル又はアリルにより置換されていることができる。好ましい第1級アミンは一般式RbNH2に従い、式中Rbはアリル、非置換もしくは置換フェニル、非置換もしくは置換C1-C8アルキル又は非置換もしくは置換C3-C8シクロアルキルである。Rb基上の適した置換基にはアミノ、C1-C4アルキル及びアリルが含まれる。典型的には、置換Rb基上に1~4個の置換基が存在することができる。好ましくは、Rbはフェニルである。反応時間は、反応物の濃度、反応性及び温度と共に広く変わり得る。例えば反応時間は、無溶媒反応の場合の数分から希釈された反応の場合の数時間、例えば2時間~10時間で変わり得る。アルデヒドとしてホルムアルデヒドの水に基づく溶液が用いられる場合、水混和性有機溶媒を用いることができる。1つもしくはそれより多い反応物が液体である場合、他の反応物を溶解するためにそれを用いることができる。すべての反応物が固体である場合、それらを最初に予備混合し、次いで融解させるか、あるいは最初に融解させて、次いで予備混合することができる。モノベンズオキサジン及びあまり所望されていない生成物の生成を考慮しnoting、次いで所望の生成物のための温度及び時間を最適化することによる慣例的な実験により、反応の温度を決定することができる。1つの態様に従うと、反応温度は約0°C~250°C、好ましくは約50°C~150°C、そしてより好ましくは約80°C~120°Cの範囲であることができる。モノベンズオキサジン合成反応は大気圧において、又は最高で約100psiの圧力において行われ得る。別の態様に従うと、有機溶媒の存在下で反応を行うことができる。有機溶媒は芳香族溶媒、例えばトルエン又はキシレン、ジオキサン、ケトン、例えばメチル-イソブチルケトンあるいはアルコール、例えばイソプロパノール、sec-ブタノール又はアミルアルコールであることができる。有機溶媒は、有機溶媒の混合物であることもできる。ナフタレンエポキシ本開示のハロゲン非含有熱硬化性組成物は、100重量部のハロゲン非含有熱硬化性組成物当たりに約1~50重量部、好ましくは約5~45重量部、そしてより好ましくは約10~20重量部のナフタレンエポキシも含む。ナフタレンエポキシは、少なくとも1個のナフタレン環を有し、その上に少なくとも1個のエポキシ基が置換しているいずれの化合物であることができる。ナフタレン環は1個より多いエポキシ基を含むことができ、2個もしくは3個のエポキシ基が好ましい。エポキシ基は、いずれの組み合わせにおけるいずれの適した位置においてもナフタレン環に結合していることができる。別の態様において、ナフタレン環は、非エポキシ置換部位のいずれかにおいて結合する1個もしくはそれより多い非エポキシ置換基を有していることもできる。非エポキシ置換基は、水素、ヒドロキシル、アルキル、アルケニル、アルキニル、アルコキシル、アリール、アリールオキシル、アラルキルオキシル、アラルキル、ハロ、ニトロ又はシアノ基であることができるが、これらに限られない。置換基は直鎖状、分枝鎖状、環式又は多環式置換基であることができる。さらに、置換基は同じであることができるか、あるいは独立して選ばれることができる。かくして1つの態様において、ナフタレンエポキシは、ナフタレン環を含んでなり、その上に少なくとも1個のエポキシ基が置換しているモノマー単位から形成され得る。ナフタレンエポキシは1個より多いエポキシ基を含んでなるモノマー単位に基づくことができ、従ってジ-、トリ-及びテトラ官能基性エポキシモノマーをいずれの組み合わせにおいても選ぶことができる。適したナフタレンエポキシは、ジヒドロキシナフタレン、トリヒドロキシナフタレン又はテトラヒドロキシナフタレンから誘導されるものを含むことができる。1つの好ましい態様において、ナフタレンエポキシはジヒドロキシナフタレンから誘導される。ナフタレンエポキシの製造のために用いられ得る特定のジヒドロキシナフタレン前駆体には、例えば1,2-ジヒドロキシナフタレン、1,3-ジヒドロキシナフタレン、1,4-ジヒドロキシナフタレン、1,5-ジヒドロキシナフタレン、1,6-ジヒドロキシナフタレン、1,7-ジヒドロキシナフタレン、2,3-ジヒドロキシナフタレン及び2,7-ジヒドロキシナフタレンが含まれる。別の好ましい態様において、ナフタレンエポキシは式により示され、それはHuntsmanAdvancedMaterialsLLCからAraldite登録商標MY816エポキシとして商業的に入手可能である。場合により、ハロゲン非含有熱硬化性組成物は溶媒、触媒、難燃剤及び充填剤の少なくとも1つを含むこともできる。熱硬化性組成物において有用な溶媒の例には、メチルエチルケトン、アセトン、N-メチル-2-ピロリドン、N,N-ジメチルホルムアミド、ペンタノール、ブタノール、ジオキソラン、イソプロパノール、メトキシプロパノール、メトキシプロパノールアセテート、ジメチルホルムアミド、グリコール、グリコールアセテート、トルエン及びキシレンならびにそれらの混合物が含まれるが、これらに限られない。熱硬化性組成物は、100重量部のハロゲン非含有熱硬化性組成物当たりに約5~30重量部の溶媒を含むことができる。触媒の例にはチオジプロピオン酸、フェノール、チオジフェノールベンズオキサジン、スルホニルベンズオキサジン、スルホニル及びジフェノールが含まれるが、これらに限られない。熱硬化性組成物は、100重量部のハロゲン非含有熱硬化性組成物当たりに約0.001~15重量部の触媒を含むことができる。難燃剤の例にはリン難燃剤、例えばDOPO9,10-ジヒドロ-9-オキサ-ホスファフェナントレン-10-オキシド、Fyroflex登録商標PMP難燃剤鎖末端においてヒドロキシル基で修飾された反応性有機リン添加剤、CN2645AGreatLakesChemicalCorp.から入手可能なホスフィンオキシドに基づき且つフェノール性官能基を含有する材料、Exolit難燃剤Clariantから入手可能及びフェロセンが含まれるが、これらに限られない。熱硬化性組成物は、100重量部のハロゲン非含有熱硬化性組成物当たりに約0.1~50重量部の難燃剤を含むことができる。充填剤の例にはポリリン酸アンモニウム、可塑剤、無機及び有機リン含有化合物、微小中空球microhollowspheres及び金属粉末が含まれるが、これらに限られない。熱硬化性組成物は、100重量部のハロゲン非含有熱硬化性組成物当たりに約0.001~10重量部の充填剤を含むことができる。既知の方法で、例えば撹拌容器、撹拌棒、ボールミル、試料ミキサー、静電ミキサー又はリボンブレンダーのような通常の装置を用いて、成分をいずれかの順序で混合することにより、本開示のハロゲン非含有熱硬化性組成物を調製することができる。1つの態様において、式Iのベンズオキサジン化合物プラス式IIのモノベンズオキサジンモノマー対ナフタレンエポキシの重量比が約15:85~約85:15となるようなやり方で組成物を調製する。別の態様において、式Iのベンズオキサジン化合物プラス式IIのモノベンズオキサジンモノマー対ナフタレンエポキシの重量比が約25:75~約75:25となるように、ハロゲン非含有熱硬化性組成物を調製する。さらに別の態様において、式Iのベンズオキサジン化合物プラス式IIのモノベンズオキサジンモノマー対ナフタレンエポキシの重量比が約50:50となるように、ハロゲン非含有熱硬化性組成物を調製する。別の態様に従うと、100重量部のハロゲン非含有熱硬化性組成物当たりに約5~50重量部の式Iのベンズオキサジン化合物、約5~50重量部の式IIのモノベンズオキサジンモノマー及び約1~50重量部のナフタレンエポキシを混合することにより、本開示のハロゲン非含有熱硬化性組成物を調製する。調製されたら、スチール、錫、アルミニウム、プラスチック、ガラス又は板紙容器のような多様な容器中に組成物を包装することができる。ハロゲン非含有熱硬化性組成物を基質に適用し、約80°Cより高い温度で硬化させることができる。本開示のハロゲン非含有熱硬化性組成物を約80°Cより高い温度、好ましくは約90°Cより高い温度から約150°Cより低い温度で熱的に硬化させることにより、工業において周知の方法、例えば引抜成形、注入、成形、カプセル封入又はコーティングによって、易燃性inflammable複合製品を得ることができる。かくして別の態様に従うと、注型品castings、プレプレグ、接着シート、積層品及び金属箔被着積層品のような難燃化複合製品の製造方法において、本開示のハロゲン非含有熱硬化性組成物を用いることができる。本明細書で用いられる場合、難燃化という用語は、UL94標準基準V0を満たすことを意味する。強化繊維の添加により、難燃化複合製品の性質を特定の用途に適合させることができる。強化繊維の例にはガラス、石英、炭素、アルミナ、セラミック、金属、アラミド、天然繊維例えば亜麻、ジュート、サイザル麻、大麻、紙、アクリル及びポリエチレン繊維ならびにそれらの混合物が含まれる。強化繊維は種々の形態のいずれにおいても、例えば連続繊維又は不連続繊維短い繊維を1つの方向で平行に置くことにより形成されるストランド又はロービング、編織布帛又はマットのような布、ブレード、一方向、二方向、ランダム、擬等方性又は三次元的に分散されたマット様材料、不均一格子又はメッシュ材料及び三次元材料、例えば三軸的に編織された布帛として存在することができる。かくして別の側面において:i強化繊維の層又は束を準備し;iiハロゲン非含有熱硬化性組成物を準備し;iii強化繊維をハロゲン非含有熱硬化性組成物と接触させて強化繊維にコーティングする及び/又は含浸させ;そしてivコーティング及び/又は含浸させた強化繊維を少なくとも約80°Cの温度で硬化させる段階を含む、難燃化複合製品の製造方法を提供する。湿式法又はホットメルト法のいずれかによりコーティング及び/又は含浸を行うことができる。湿式法においては、ハロゲン非含有熱硬化性組成物を最初に溶媒中に溶解して粘度を下げ、その後強化繊維のコーティング及び/又は含浸を行い、オーブンなどを用いて溶媒を蒸発させる。ホットメルト法においては、粘度を下げるために加熱された熱硬化性組成物を強化繊維に直接コーティングする及び/又は含浸させることによりコーティング及び/又は含浸を行うことができるか、あるいはまた、最初に剥離紙などの上に熱硬化性組成物のコーティングされたフィルムを作り、フィルムを強化繊維の片面又は両面上に置き、熱及び圧力を適用して組成物のコーティング及び/又は含浸を行う。ホットメルト法は、残留溶媒がないので好ましい。別の側面に従い、RTMシステムにおける難燃化複合製品の製造方法を提供する。この方法は:a強化繊維を含んでなる繊維プレフォームを金型中に導入し;bハロゲン非含有熱硬化性組成物を金型中に射出し、c熱硬化性組成物を繊維プレフォームに含浸させ;そしてd樹脂含浸プレフォームを少なくとも約80°C、好ましくは少なくとも約90°Cから約150°Cの温度で、少なくとも部分的に硬化した固体製品を生ずる時間に及んで加熱し;そしてe場合により部分的に硬化した固体製品を後硬化操作に供して難燃化複合製品を製造する段階を含む。別の態様において、本開示はVaRTMシステムにおける難燃化複合製品の製造方法を提供する。この方法は、a強化繊維を含んでなる繊維プレフォームを金型中に導入し;bハロゲン非含有熱硬化性組成物を金型中に射出し;c金型内の圧力を下げ;d金型を大体減圧に保ち;e熱硬化性組成物を繊維プレフォームに含浸させ;そしてf樹脂含浸プレフォームを少なくとも約80°C、好ましくは少なくとも約90°Cから約150°Cの温度で、少なくとも部分的に硬化した固体製品を生ずる時間に及んで加熱し;そしてe場合により部分的に硬化した固体製品を後硬化操作に供して難燃化複合製品を製造する段階を含む。RTMシステム及びVaRTMシステムの他に、プレプレグの熱間圧縮、シート成形コンパウンド、成形、積層、注型、引抜成形及びフィラメントワインディングを含む難燃化複合製品の製造のための他の方法及びシステムにおいて、熱硬化性組成物を用いることができる。さらに別の態様において、ハロゲン非含有熱硬化性組成物は、約90°C~約150°Cの温度で硬化させると、120°Cより高い、好ましくは160°Cより高い、最も好ましくは180°Cより高い、そして特別に好ましくは200°Cより高いガラス転移温度を有する硬化複合製品を与える。さらに別の態様において、本開示は100重量部のハロゲン非含有熱硬化性組成物当たりに:a5~50重量部の式I[式中、各Rは互いに独立してアリル、非置換もしくは置換フェニル、非置換もしくは置換C1-C8アルキル又は非置換もしくは置換C3-C8シクロアルキルである]のベンズオキサジン化合物;b5~50重量部の式II[式中、Xは脂肪族又は芳香族基である]のモノベンズオキサジンモノマー;ならびにc1~50重量部のナフタレンエポキシを含んでなるハロゲン非含有熱硬化性組成物を提供し、ここでハロゲン非含有熱硬化性組成物は、硬化させると160°Cより高い、好ましくは180°Cより高い、そしてより好ましくは200°Cより高いガラス転移温度を有する。複合製品を種々の用途において、例えば宇宙用途において用いることができ、そこではそれらを航空機一次構造材料主翼、尾翼、床根太など、二次構造材料フラップ、補助翼、カウリング、フェアリング、内装品など、ロケットモーターケース、人工衛星用の構造材料などとして用いることができる。さらにそれらを自動車、ボート及び客車のような移動体movingbodiesのための構造材料、駆動軸、板ばね、風力タービン翼、圧力容器、はずみ車、製紙ローラー、土木工学及び建築材料屋根材料、ケーブル、鉄筋、修復材料などとして用いることができる。実施例A溶媒に基づくハロゲン非含有熱硬化性組成物以下の表1中の成分を容器に加え、室温で十分に混合して均一にした:取り扱い性適性neatpropertiesをTAInstrumentsQ2000DSC10°C分350°まで走査及びASTMD-2393粘度により調べた。上記の調製物及びVolanA10oz.ガラス布を用いて、溶媒に基づくプレプレグを作った。次いで表2により材料をB-段階にしたB-staged。次いで10個の層を140°Cで1時間1Hr/140°Cプレス硬化させたホット-イン/ホット-アウト。含まれる硬化された積層品複合製品の性質compositepropertiesは、ASTMD-40655°C/分,350°Cまで走査により調べられるDMATg及びUL94により調べられる易燃性であり、以下の性質を与えた:本開示の製造及び使用の種々の態様を上記に詳細に記載してきたが、本開示は多くの応用可能な発明的概念を与え、それは多様な特定の状況で具体化され得ることが認識されるべきである。本明細書で議論される特定の態様は、単に本開示を製造し、使用するための特定の方法の例であり、本開示の範囲を制限しない。"